(57)【要約】【課題】透明性が高く、剛性が高い樹脂組成物を提供すること。【解決手段】（Ａ）ポリカーボネートと、（Ｂ）側鎖にエステル結合を有するポリマーと、（Ｃ）オニウム塩を含有することを特徴とする樹脂組成物を用いる。（Ａ）ポリカーボネート樹脂の重量平均分子量が２００００以上３００００以下である。（Ｃ）オニウム塩は特定構造のものを用いる。（Ｃ）オニウム塩存在下で、（Ａ）ポリカーボネートと、（Ｂ）側鎖にエステル結合を有するポリマーが、エステル交換反応を行い、共重合体を形成する。この共重合体が、（Ａ）成分と（Ｂ）成分の相溶化剤として作用するため、透明性を低下させることなく、溶融混練することができる。【選択図】なし【特許請求の範囲】
【請求項１】
（Ａ）ポリカーボネートと、（Ｂ）側鎖にエステル結合を有するポリマーと、（Ｃ）下記式（１）〜（３）で表わされる化合物から得られる少なくとも１種のオニウム塩を含有することを特徴とする樹脂組成物。
【化１】
2015218183.tif 000017
（ただし、上記一般式（１）において、Ｐはリン原子を表す。Ｒ１、Ｒ２、Ｒ３及びＲ４
は芳香族基又はアルキル基を表す。Ａはヒドロキシル基、カルボキシル基、チオール基か
ら選ばれる官能基のいずれかを芳香環に少なくとも１つ有する芳香族有機酸のアニオンを
表す。ＡＨはヒドロキシル基、カルボキシル基、チオール基から選ばれる官能基のいずれ
かを芳香環に少なくとも１つ有する芳香族有機酸を表す。ｘ、ｙは１〜３の整数、ｚは０
．５または０〜３の整数であり、かつｘ＝ｙである。）
【化２】
2015218183.tif 000018
（ただし、上記一般式（２）において、式中Ｘ１は、基Ｙ１及びＹ２と結合する有機基で
ある。式中Ｘ２は、基Ｙ３及びＹ４と結合する有機基である。Ｙ１及びＹ２は、プロトン
供与性基がプロトンを放出してなる基を表し、同一分子内の基Ｙ１及びＹ２が珪素原子と
結合してキレート構造を形成するものである。Ｙ３及びＹ４はプロトン供与性基がプロト
ンを放出してなる基を表し、同一分子内の基Ｙ３及びＹ４が珪素原子と結合してキレート
構造を形成するものである。Ｘ１及びＸ２は互いに同一であっても異なっていてもよく、
Ｙ１、Ｙ２、Ｙ３及びＹ４は互いに同一であっても異なっていてもよい。Ｚ１は芳香環又
は複素環を有する有機基、あるいは脂肪族基である。）
【化３】
2015218183.tif 000019
【化４】
2015218183.tif 000020
（式（３）中、Ｒ９は式（４）で示される基、Ｒ１０は炭素数１〜６の脂肪族基または芳
香族基）
【請求項２】
前記（Ａ）ポリカーボネートの重量平均分子量が２００００以上３００００以下である請求項１記載の樹脂組成物。
【請求項３】
前記（Ａ）ポリカーボネートがビスフェノールＡとホスゲンを反応させたものである請求項１または２のいずれかに記載の樹脂組成物。
【請求項４】
前記（Ｂ）側鎖にエステル結合を有するポリマーがポリメタクリル酸メチルである請求項１ないし３のいずれかに記載の樹脂組成物。
【請求項５】
前記式（１）のオニウム塩が、下記式（５）または（６）で表わされる化合物から選ばれる少なくとも１種のオニウム塩である請求項１ないし４のいずれかに記載の樹脂組成物。
【化５】
2015218183.tif 000021
（式（５）中、Ｒは、Ｏ、Ｓ０２、炭素数１〜６の脂肪族基または芳香族基である。ｘ、
ｙは１〜３の整数、ｚは０．５または０〜３の整数であり、かつｘ＝ｙである。）
【化６】
2015218183.tif 000022
【請求項６】
前記式（１）のオニウム塩が、下記式（７）で表わされる化合物である請求項１ないし５のいずれかに記載の樹脂組成物。
【化７】
2015218183.tif 000023
【請求項７】
請求項１ないし６のいずれかに記載の樹脂組成物を成形して得られたことを特徴とする樹脂シート。
【請求項８】
請求項７に記載の樹脂シートを成形することを特徴とする液晶保護シート。
【請求項９】
請求項７に記載の樹脂シートを成形することを特徴とする建築基材用窓材。
【発明の詳細な説明】
【技術分野】
【０００１】
本発明は、樹脂組成物、樹脂シート、液晶保護シートおよび建築基材用窓材に関する。
【背景技術】
【０００２】
一般に、ポリカーボネート系樹脂は、高温安定性、寸法安定性、耐衝撃性、剛性及び透明性等に優れるが、耐スクラッチ性及び長期ＵＶ耐性が不十分で、応力複屈折の発生という欠点も有している。一方、ポリメチルメタクリレート等のアクリル系樹脂は、寸法安定性、耐衝撃性及び低温耐性等が低いものの、透明性、表面硬度、ＵＶ耐性、耐候性及び化学耐性等に優れることが知られている。
【０００３】
したがって、ポリカーボネート系樹脂とアクリル系樹脂とのブレンド物は、それぞれの成分がここに有する欠点を除去し、各種用途に使用可能な物質をもたらすことが期待される。しかしながら、従来のポリカーボネート系樹脂とアクリル系樹脂のブレンド物は、透明性が要求される用途には使用できない不透明な物質であった（たとえば特許文献１参照）。そのため、ポリカーボネート系樹脂とアクリル系樹脂との透明なブレンド物を得るため、種々の方法が提案されている。
【０００４】
たとえば、芳香族ポリカーボネートと、全メチルメタクリレート単位の少なくとも５０％がシンジオタクチック配置にある、シンジオタクチックポリメチルメタクリレートとを混合する方法が公知である（特許文献２参照）。しかしながら、この方法で得られる混合物は透明性が必ずしも十分とは言えない。
【０００５】
また、ポリカーボネート９７〜６０質量％とポリメチルメタクリレート３〜４０質量％からなる樹脂を、微量型高せん断成形加工機を用いてブレンドする溶融混練方法が公知である（特許文献３参照）。しかしながら、この方法で得られるブレンド物も、透明性の点で必ずしも十分でない。
【先行技術文献】
【特許文献】
【０００６】
【特許文献１】特公昭４３−１３３８４号公報
【特許文献２】特開平６−１２８４７５号公報
【特許文献３】特開２００９−１９６１９６号公報
【発明の概要】
【発明が解決しようとする課題】
【０００７】
本発明は、従来のこのような問題点を解決するためになされたもので、その目的とするところは透明性が高く、剛性に優れた樹脂組成物、樹脂シート、液晶保護シートおよび建築基材用窓材を提供することである。
【課題を解決するための手段】
【０００８】
上述の目的は、以下の第（１）項〜第（１０）項によって達成される。
[１] （Ａ）ポリカーボネートと、（Ｂ）側鎖にエステル結合を有するポリマーと、（Ｃ）下記式（１）〜（３）で表わされる化合物から得られる少なくとも１種のオニウム塩を含有することを特徴とする樹脂組成物。
【０００９】
【化１】
2015218183.tif 000002
（ただし、上記一般式（１）において、Ｐはリン原子を表す。Ｒ１、Ｒ２、Ｒ３及びＲ４
は芳香族基又はアルキル基を表す。Ａはヒドロキシル基、カルボキシル基、チオール基か
ら選ばれる官能基のいずれかを芳香環に少なくとも１つ有する芳香族有機酸のアニオンを
表す。ＡＨはヒドロキシル基、カルボキシル基、チオール基から選ばれる官能基のいずれ
かを芳香環に少なくとも１つ有する芳香族有機酸を表す。ｘ、ｙは１〜３の整数、ｚは０
．５または０〜３の整数であり、かつｘ＝ｙである。）
【００１０】
【化２】
2015218183.tif 000003
（ただし、上記一般式（２）において、式中Ｘ１は、基Ｙ１及びＹ２と結合する有機基で
ある。式中Ｘ２は、基Ｙ３及びＹ４と結合する有機基である。Ｙ１及びＹ２は、プロトン
供与性基がプロトンを放出してなる基を表し、同一分子内の基Ｙ１及びＹ２が珪素原子と
結合してキレート構造を形成するものである。Ｙ３及びＹ４はプロトン供与性基がプロト
ンを放出してなる基を表し、同一分子内の基Ｙ３及びＹ４が珪素原子と結合してキレート
構造を形成するものである。Ｘ１及びＸ２は互いに同一であっても異なっていてもよく、
Ｙ１、Ｙ２、Ｙ３及びＹ４は互いに同一であっても異なっていてもよい。Ｚ１は芳香環又
は複素環を有する有機基、あるいは脂肪族基である。）
【００１１】
【化３】
2015218183.tif 000004
【００１２】
【化４】
2015218183.tif 000005
（式（３）中、Ｒ９は式（４）で示される基、Ｒ１０は炭素数１〜６の脂肪族基または芳
香族基）
[２]前記（Ａ）ポリカーボネートの重量平均分子量が２００００以上３００００以下である[１]記載の樹脂組成物。
[３]前記（Ａ）ポリカーボネートがビスフェノールＡとホスゲンを反応させたものである[１]または[２]のいずれかに記載の樹脂組成物。
[４]前記（Ｂ）側鎖にエステル結合を有するポリマーがポリメタクリル酸メチルである[１]ないし[３]のいずれかに記載の樹脂組成物。
[５] 前記式（１）のオニウム塩が、下記式（５）または（６）で表わされる化合物から選ばれる少なくとも１種のオニウム塩である[１]ないし[４]のいずれかに記載の樹脂組成物。
【００１３】
【化５】
2015218183.tif 000006
（式（５）中、Ｒは、Ｏ、Ｓ０２、炭素数１〜６の脂肪族基または芳香族基である。ｘ、
ｙは１〜３の整数、ｚは０．５または０〜３の整数であり、かつｘ＝ｙである。）
【００１４】
【化６】
2015218183.tif 000007
[６] 前記式（１）のオニウム塩が、下記式（７）で表わされる化合物である[１]ないし[５]のいずれかに記載の樹脂組成物。
【００１５】
【化７】
2015218183.tif 000008
[７][１]ないし[６]のいずれかに記載の樹脂組成物を成形して得られたことを特徴とする樹脂シート。
[８][７]に記載の樹脂シートを成形することを特徴とする液晶保護シート
[９][７]に記載の樹脂シートを成形することを特徴とする建築基材用窓材
【発明の効果】
【００１６】
本発明の樹脂組成物を用いることにより、透明性が高く、剛性に優れた樹脂組成物、樹脂シート、液晶保護シートおよび建築基材用窓材を得ることができる。
【発明を実施するための形態】
【００１７】
以下、本発明の樹脂組成物、樹脂シート、液晶保護シートおよび建築基材用窓材について、好適実施形態に基づいて詳細に説明する。
【００１８】
まず、本発明の樹脂組成物について説明する。
【００１９】
本発明に用いられる（Ａ）ポリカーボネートについて説明する。ポリカーボネートとはカーボネート結合を有する樹脂であって、芳香族ヒドロキシ化合物またはこれと少量のポリヒドロキシ化合物をカーボネート前駆体と反応させることによって得られる重合体または共重合体である。
【００２０】
芳香族ヒドロキシ化合物としては、２，２−ビス（４−ヒドロキシフェニル）プロパン（通称ビスフェノールＡ）、２，２−ビス（４−ヒドロキシフェニル）メタン、１，１−ビス（４−ヒドロキシフェニル）エタン、１，１−ビス（４−ヒドロキシフェニル）シクロヘキサン、２，２−ビス（４−ヒドロキシ−３，５−ジメチルフェニル）プロパン、２，２−ビス（４−ヒドロキシ−３，５−ジブロモフェニル）プロパン、２，２−ビス（ヒドロキシ−３−メチルフェニル）プロパン、ビス（４−ヒドロキシフェニル）サルファイド、ビス（４−ヒドロキシフェニル）スルホン、ハイドロキノン、レゾルシノール、４，６−ジメチル−２，４，６−トリ（４−ヒドロキシフェニル）ヘプテン、２，４，６−ジメチル−２，４，６−トリ（４−ヒドロキシフェニル）ヘプタン、２，６−ジメチル−２，４，６−トリ（４−ヒドロキシフェニル）ヘプテン、１，３，５−トリ（４−ヒドロキシフェニル）ベンゼン、１，１，１−トリ（４−ヒドロキシフェニル）エタン、３，３−ビス（４−ヒドロキシアリール）オキシインドール、５−クロル−３，３−ビス（４−ヒドロキシアリール）オキシインドール、５，７−ジクロル−３，３−ビス（４−ヒドロキシアリール）オキシインドール、５−ブロム−３，３−ビス（４−ヒドロキシアリール）オキシインドールなどが挙げられ、これらは１種または２種以上を併用してもよい。
【００２１】
カーボネート前駆体としては、カルボニルハライド、カーボネートエステルまたはハロホルメートなどが使用され、具体的にはホスゲン、ジフェニルカーボネートなどが挙げられる。
【００２２】
これらの中でも、２，２−ビス（４−ヒドロキシフェニル）プロパンとホスゲンを反応させて得られるビスフェノールＡ型ポリカーボネートが、透明性の高さから好ましい。
【００２３】
ポリカーボネートの重量平均分子量は２００００以上３００００以下が好ましい。前記下限値以上であると、樹脂組成物の剛性が高くなり好ましい。前記上限値以下であると、混練時の作業性が向上し好ましい。
【００２４】
本発明に用いられる、（Ｂ）側鎖にエステル結合を有するポリマーについて説明する。側鎖にエステル結合を有するポリマーとしては、例えば、ポリアクリル酸メチル、ポリアクリル酸エチル、ポリアクリル酸ブチル、ポリアクリル酸プロピル、ポリ酢酸ビニル、ポリメタクリル酸メチル、ポリメタクリル酸エチル、ポリメタクリル酸ブチル、ポリメタクリル酸プロピルなどが挙げられる。
【００２５】
これらの中でもポリメタクリル酸メチルが、透明性の高さから好ましい。
【００２６】
本発明に用いられる（Ｃ）オニウム塩について説明する。オニウム塩は、下記式（１）〜（３）のいずれかの構造を有する。
【００２７】
【化８】
2015218183.tif 000009
（ただし、上記一般式（１）において、Ｐはリン原子を表す。Ｒ１、Ｒ２、Ｒ３及びＲ４
は芳香族基又はアルキル基を表す。Ａはヒドロキシル基、カルボキシル基、チオール基か
ら選ばれる官能基のいずれかを芳香環に少なくとも１つ有する芳香族有機酸のアニオンを
表す。ＡＨはヒドロキシル基、カルボキシル基、チオール基から選ばれる官能基のいずれ
かを芳香環に少なくとも１つ有する芳香族有機酸を表す。ｘ、ｙは１〜３の整数、ｚは０
．５または０〜３の整数であり、かつｘ＝ｙである。）
【００２８】
【化９】
2015218183.tif 000010
（ただし、上記一般式（２）において、式中Ｘ１は、基Ｙ１及びＹ２と結合する有機基で
ある。式中Ｘ２は、基Ｙ３及びＹ４と結合する有機基である。Ｙ１及びＹ２は、プロトン
供与性基がプロトンを放出してなる基を表し、同一分子内の基Ｙ１及びＹ２が珪素原子と
結合してキレート構造を形成するものである。Ｙ３及びＹ４はプロトン供与性基がプロト
ンを放出してなる基を表し、同一分子内の基Ｙ３及びＹ４が珪素原子と結合してキレート
構造を形成するものである。Ｘ１及びＸ２は互いに同一であっても異なっていてもよく、
Ｙ１、Ｙ２、Ｙ３及びＹ４は互いに同一であっても異なっていてもよい。Ｚ１は芳香環又
は複素環を有する有機基、あるいは脂肪族基である。）
【００２９】
【化１０】
2015218183.tif 000011
【００３０】
【化１１】
2015218183.tif 000012
（式（３）中、Ｒ９は式（４）で示される基、Ｒ１０は炭素数１〜６の脂肪族基または芳
香族基）
前記オニウム塩の中でも、化学式（１）で示されるオニウム塩を用いることが好ましい。これにより、（Ａ）ポリカーボネートと、（Ｂ）側鎖にエステル結合を有するポリマーと、を効率よく反応させることができ、相溶化を促進することができる。さらに化学式（１）で示されるオニウム塩は、下記化学式（５）または（６）で示されるオニウム塩であることがより好ましい。これにより、相溶化をより促進することができる。
【００３１】
【化１２】
2015218183.tif 000013
（式（５）中、Ｒは、Ｏ、Ｓ０２、炭素数１〜６の脂肪族基または芳香族基である。ｘ、
ｙは１〜３の整数、ｚは０．５または０〜３の整数であり、かつｘ＝ｙである。）
【００３２】
【化１３】
2015218183.tif 000014
式（５）で示されるオニウム塩のうち、特に下記式（７）で示される構造を有するオニウム塩を用いることが好ましい。これにより、相溶化をさらに促進することができ、透明性の高い樹脂組成物を得ることができる。
【００３３】
【化１４】
2015218183.tif 000015
（Ｃ）オニウム塩存在下で、（Ａ）ポリカーボネートと、（Ｂ）側鎖にエステル結合を有するポリマーが、エステル交換反応を行い、共重合体を形成する。この共重合体が、（Ａ）成分と（Ｂ）成分の相溶化剤として作用するため、透明性を低下させることなく、溶融混練することができる。
【００３４】
前記エステル交換反応により、（Ａ）成分のエステル結合が切断されるため、（Ａ）成分の分子量が低下し、剛性の低下の原因となる。しかし、分子量が２００００以上の（Ａ）ポリカーボネートを用いることで、剛性の低下を抑えることができる。
【００３５】
本発明の樹脂組成物には、無機充填剤を含有しても良い。
【００３６】
無機充填剤としては、たとえば、ガラス繊維、ガラスミルドファイバー、ガラスフレーク、ガラスビーズ、炭素繊維、シリカ、アルミナ、酸化チタン、硫酸カルシウム粉体、石膏、石膏ウィスカー、硫酸バリウム、タルク、マイカ、珪酸カルシウム、カーボンブラック、グラファイト、鉄粉、銅粉、二硫化モリブデン、炭化珪素、窒化珪素、黄銅繊維、ステンレス繊維、チタン酸カリウム繊維等が挙げられる。これらの中でも、ガラス繊維状充填剤、ガラスの粉状充填剤、ガラスのフレーク状充填剤、ガラスビーズが樹脂シートの透明性を発現する点から好ましい。
【００３７】
無機充填剤の平均粒子径は特に限定されないが、１０μｍ以上２００μｍ以下であることが好ましい。さらに好ましくは１５μｍ以上１５０μｍ以下である。この範囲とすることにより、外観が良好、かつ、十分な表面硬度を有する樹脂組成物の成型品を得ることができる。
【００３８】
無機充填剤の配合量は、（Ａ）ポリカーボネートと、（Ｂ）側鎖にエステル結合を有するポリマーと、（Ｃ）オニウム塩の総量１００質量部に対し、１質量部以上１００質量部以下であることが好ましく、さらに好ましくは１質量部以上５０質量部以下である。この範囲とすることにより、本発明の樹脂組成物の成型品を外観が良好、かつ、表面硬度の優れたものとすることができる。
【００３９】
これらの無機充填剤は単独で用いても２種以上を組み合わせて用いても良い。無機充填剤の形状は特に限定されないが、充填性及び金型摩耗性の点から球形が好ましい。
【００４０】
さらに、本発明の目的を損なわない範囲で、樹脂組成物に通常用いられる核剤、難燃剤、衝撃改良剤、発泡剤、染料、耐光安定剤、離型剤、酸化防止剤、着色剤等の添加剤を、本発明の樹脂組成物に含んでも差し支えない。
【００４１】
本発明の実施形態において、前記無機充填剤および前記添加剤の混合方法は特に限定されない。
【００４２】
（Ａ）ポリカーボネート／（Ｂ）側鎖にエステル結合を有するポリマーの質量比は特に制限はないが、好ましくは７０／３０〜１０／９０の範囲であり、さらに好ましくは６０／４０〜２０／８０の範囲である。この質量比の範囲であれば、（Ａ）ポリカーボネートと、（Ｂ）側鎖にエステル結合を有するポリマーのそれぞれの特徴を有し、透明性が高く、剛性に優れた樹脂組成物を得ることができる。なお、（Ａ）ポリカーボネートおよび（Ｂ）側鎖にエステル結合を有するポリマーは、それぞれ２種以上用いても良い。
【００４３】
（Ｃ）オニウム塩の添加量は特に制限はないが、好ましくは、（Ｃ）オニウム塩／（（Ａ）ポリカーボネートおよび（Ｂ）側鎖にエステル結合を有するポリマーの総量）が２／１００〜１／１０００である。この質量比の範囲とすることで、透明性の高い樹脂を得ることができる。
【００４４】
前記（Ａ）成分と（Ｂ）成分とを含む樹脂混合物の溶融混練時の温度およびせん断速度としては、適宜選択されるが、温度を１８０℃以上２６５℃以下、好ましくは２３０℃以上２６０℃以下とし、せん断速度を８００ｓｅｃ-1以上４０００ｓｅｃ-1以下、好ましくは１０００ｓｅｃ-1以上３７５０ｓｅｃ-1以下とする。
【００４５】
溶融混練に用いる機器としては、通常の混合機、混練機を用いることができる。具体的には、一軸混練押出機、二軸混練押出機、リボンブレンダー、ヘンシェルミキサー、バンバリーミキサー、ドラムタンブラー等を用いることができ、中でも、二軸混練押出機が好ましい。また、溶融混練は、必要に応じて、窒素ガス、アルゴンガス、ヘリウムガスなどの不活性ガス雰囲気下で行うことができる。混練雰囲気は、化合物の劣化を抑制する効果と不活性ガスの費用の観点から、窒素ガスを用いることが好ましい。
【００４６】
樹脂組成物を混練する時間は特に制限はないが、好ましくは１分以上６０分以下、より好ましくは３分以上２０分以下である。混練する時間をこの範囲とすることで、反応を十分に進行させ、かつ生産性を向上させることができる。
【００４７】
次に樹脂シート、液晶保護シートおよび建築基材用窓材について説明する。
【００４８】
本発明の樹脂シート、液晶保護シートおよび建築基材用窓材は、前記樹脂組成物を成形したものである。
【００４９】
成形方法としては、たとえば、圧縮成形、トランスファー成形、射出成形、ブロー成形、押出成形、積層成形、カレンダー成形等が挙げられる。成形方法として射出成形を用いた場合、射出成形条件としては、２３０℃以上３００℃以下の間で成形することが好ましく、金型温度としては８０℃以上が表面硬度向上の観点で好ましい。
【実施例】
【００５０】
以下、本発明を実施例により具体的に説明するが、本発明はこれら実施例に限定されるものではない。
【００５１】
（実施例１）
［１］樹脂組成物の製造
（Ａ）ポリカーボネート（三菱エンジニアリングプラスチックス社製  商品名ユーピロン  Ｅ−２０００  重量平均分子量２８０００）を６０質量部、（Ｂ）側鎖にエステル結合を有するポリマーとしてポリメタクリル酸メチル（住友化学株式会社社製  商品名スミペックス  ＥＸ）を４０質量部、（Ｃ）オニウム塩としてテトラフェニルホスホニウム４，４‘−スルホニルジフェノラートを１質量部を二軸混練機ＤＳＭ  Ｘｐｌｏｒｅ１５」を用いて混練した。せん断速度１０５０ｃｍ-1、２５０℃で３分間混練したのち、４分かけて２１０℃まで冷却した後、３分混練した。混練した樹脂組成物をストランド状に排出した。
［２］プレス
溶融混練により得られた樹脂組成物１５ｇを、プレス機（ＮａｎｏｉｍＰｒｏ  Ｔｙｐｅ５１０  ナノニクス製）でプレスし、樹脂シートを得た。１６０℃まで昇温したのち、１ＫＮの力で加圧した。このときフィラーゲージ（ＦＴ０．５０Ｍ１、永井ゲージ製）を用いて、樹脂シートの厚さを５００μｍに制御した。
【００５２】
（実施例２）
（Ａ）ポリカーボネート（三菱エンジニアリングプラスチックス社製  商品名ユーピロン  Ｅ−２０００  重量平均分子量２８０００）を５０質量部、（Ｂ）側鎖にエステル結合を有するポリマーとしてポリメタクリル酸メチル（住友化学株式会社社製  商品名スミペックス  ＥＸ）を５０質量部とした以外は実施例１と同様にして、樹脂組成物、樹脂シートを得た。
【００５３】
（実施例３）
（Ａ）ポリカーボネート（三菱エンジニアリングプラスチックス社製  商品名ユーピロン  Ｅ−２０００  重量平均分子量２８０００）を４０質量部、（Ｂ）側鎖にエステル結合を有するポリマーとしてポリメタクリル酸メチル（住友化学株式会社社製  商品名スミペックス  ＥＸ）を６０質量部とした以外は実施例１と同様にして、樹脂組成物、樹脂シートを得た。
【００５４】
（実施例４）
（Ｃ）オニウム塩としてテトラフェニルホスホニウムテトラフェニルボレート（北興化学工業製  商品名ＴＰＰ−Ｋ）を用いた以外は実施例１と同様にして、樹脂組成物、樹脂シートを得た。
【００５５】
（実施例５）
（Ｃ）オニウム塩としてテトラフェニルホスホニウムテトラ−ｐ−トリルボレート（北興化学工業製  商品名ＴＰＰ−ＭＫ）を用いた以外は実施例１と同様にして、樹脂組成物、樹脂シートを得た。
【００５６】
（実施例６）
（Ｃ）オニウム塩としてテトラフェニルホスホニウムビス（ナフタレン−２，３−ジオキシ）フェニルシリケートを用いた以外は実施例１と同様にして、樹脂組成物、樹脂シートを得た。
【００５７】
（実施例７）
（Ａ）ポリカーボネート（三菱エンジニアリングプラスチックス社製  商品名ユーピロン  Ｅ−２０００  重量平均分子量２８０００）を６０質量部、（Ｂ）側鎖にエステル結合を有するポリマーとしてポリメタクリル酸メチル（住友化学株式会社社製  商品名スミペックス  ＥＸ）を４０質量部、（Ｃ）オニウム塩としてテトラフェニルホスホニウム４，４‘−スルホニルジフェノラートを１質量部、シリカ（アドマテックス社製、商品名ＳＯ−２５Ｒ）を２０質量部とした以外は実施例１と同様にして、樹脂組成物、樹脂シートを得た。
【００５８】
（比較例１）
（Ｂ）側鎖にエステル結合を有するポリマーを用いず、（Ａ）ポリカーボネート（三菱エンジニアリングプラスチックス社製  商品名ユーピロン  Ｅ−２０００  重量平均分子量２８０００）を１００質量部、とした以外は実施例１と同様にして、樹脂組成物、樹脂シートを得た。
【００５９】
（比較例２）
（Ａ）ポリカーボネートを用いず、（Ｂ）側鎖にエステル結合を有するポリマーとしてポリメタクリル酸メチル（住友化学株式会社社製  商品名スミペックス  ＥＸ）を１００質量部とした以外は実施例１と同様にして、樹脂組成物、樹脂シートを得た。
【００６０】
（比較例３）
（Ｃ）オニウム塩を用いなかった以外は、実施例１と同様にして、樹脂組成物、樹脂シートを得た。
【００６１】
得られた樹脂組成物および樹脂シートについて、下記の通り評価を行った。評価結果を表１に示す。
【００６２】
【表１】
2015218183.tif 000016
＜光線透過率測定＞
各実施例および比較例において得られた樹脂シートを、紫外可視分光光度計（ＵＶ  ｍｉｎｉ１２４０  島津製作所製）を用いて５５０ｎｍの光線透過率を測定した。このとき樹脂シートの厚さをマイクロメーター（Ｍ３１０−２５  ミツトヨ製）で測定し、光線透過率の測定結果を樹脂成形物の厚さが５００μｍの時の結果に換算した。
【００６３】
また、得られた樹脂シートの外観（色）を目視にて評価した。
＜表面硬度測定＞
各実施例および比較例において得られた樹脂シートについて、鉛筆硬度計（トライボステーション  ＴＹＰＥ３２  新東科学製）を用いて鉛筆硬度を測定した。ＪＩＳ−Ｋ５６００−５−４に準拠して測定を行った。
＜耐スクラッチ性＞
各実施例および比較例において得られた樹脂シートを用いて、ＩＳＯ１５１８に準拠した試験方法で、尖端部が直径１．０ｍｍφのタングステンカーバイドであり、内蔵する金属バネの固定位置により押し付け荷重を設定したスクラッチ試験機（ＥＲＩＣＨＳＥＮ製ＭＯＤＥＬ３１８）を試験片に垂直に押し付け、目視により傷が付いた荷重で耐スクラッチ性を評価した。荷重１０Ｎ以上を○、荷重１０Ｎ未満を×とした。
＜剛性の測定＞
各実施例および比較例において得られた樹脂シートについて、引っ張り試験を行った。引っ張り試験用のテストピースとして、厚み５００μｍ、幅５ｍｍ、長さ７６ｍｍのテストピースを樹脂シートから打ち抜いて得たのち、４枚重ねて、厚み２ｍｍとし、万能試験機テンシロン（エー・アンド・ディ株式会社製ＳＴＭ−Ｔ−５０）を利用してチャックに挟んで引っ張り試験にて評価した。引っ張り速度は１ｍｍ／分で計測した。
【００６４】
実施例１〜７は、透明性と表面硬度、剛性に優れていた。比較例１は（Ｂ）側鎖にエステル結合を有するポリマーを用いなかったため、スクラッチ性に劣る結果となった。比較例２は（Ａ）ポリカーボネートを用いなかったため、剛性に劣り、着色が見られる結果となった。比較例３は（Ｃ）オニウム塩を用いなかったため、透明性に劣る結果となった。
【産業上の利用可能性】
【００６５】
本発明の樹脂組成物は、表面硬度、透明性、剛性に優れるものであり、電気電子ＯＡ機器、光メディア、自動車部品、建築部材等の成形体に利用することができる。具体的には、ディスプレイ保護フィルムや建築基材用窓材などに利用できる。